(57)【特許請求の範囲】
【請求項１】
透明導電性フィルムに用いられる粘着剤層であって、
前記粘着剤層の厚みが１０〜１００μｍであり、かつ、
前記粘着剤層は、モノマー単位として、炭素数４〜１４のアルキル基を有するアルキル（メタ）アクリレート１００重量部に対して、カルボキシル基含有モノマー１〜８重量部を共重合モノマーとして含有してなる水分散型の（メタ）アクリル系ポリマーおよび水溶性塩基性成分を含有する水分散液からなる水分散型アクリル系粘着剤から形成されたものであり、かつ、前記粘着剤層は、１ｃｍ２あたりに、当該粘着剤層に起因して測定される水溶性塩基性成分を２００〜５０００００ｎｇ含有し、
前記透明導電性フィルムが、静電容量方式タッチパネル用の透明導電性フィルムであることを特徴とする透明導電性フィルム用粘着剤層。
【請求項２】
前記透明導電性フィルム用粘着剤層は、１ｃｍ２あたりに、当該粘着剤層に起因して測定される水溶性塩基性成分を、２０００ｎｇを超えて含有することを特徴とする請求項１記載の透明導電性フィルム用粘着剤層。
【請求項３】
前記水溶性塩基性成分がアンモニアであることを特徴とする請求項１または２記載の透明導電性フィルム用粘着剤層。
【請求項４】
前記（メタ）アクリル系ポリマーが、モノマー単位として、アルキル（メタ）アクリレート１００重量部に対して、リン酸基含有モノマー０．５〜５重量部を含有することを特徴とする請求項１〜３のいずれかに記載の透明導電性フィルム用粘着剤層。
【請求項５】
第一の透明プラスチックフィルム基材の一方の面に、金属酸化物により形成された透明導電性薄膜を有し、他方の面には請求項１〜４のいずれかに記載の粘着剤層を有し、
静電容量方式タッチパネルに適用されることを特徴とする粘着剤層付き透明導電性フィルム。
【請求項６】
前記透明導電性薄膜は、少なくとも１層のアンダーコート層を介して、第一の透明プラスチックフィルム基材に設けられていることを特徴とする請求項５記載の粘着剤層付き透明導電性フィルム。
【請求項７】
前記粘着剤層は、オリゴマー防止層を介して、第一の透明プラスチックフィルム基材に設けられていることを特徴とする請求項５または６記載の粘着剤層付き透明導電性フィルム。
【請求項８】
請求項５〜７のいずれかに記載の粘着剤層付き透明導電性フィルムの粘着剤層に、さらに、第二の透明プラスチックフィルム基材が貼り合わされており、
静電容量方式タッチパネルに適用されることを特徴とする透明導電性積層体。
【請求項９】
請求項５〜７のいずれかに記載の粘着剤層付き透明導電性フィルムまたは請求項８記載の透明導電性積層体が、電極板に用いられていることを特徴とする静電容量方式タッチパネル。
【発明の詳細な説明】
【技術分野】
【０００１】
本発明は、透明導電性フィルム用粘着剤層、および当該粘着剤層を有する粘着剤層付き透明導電性フィルムに関する。また本発明は、前記粘着剤層付き透明導電性フィルムを用いた透明導電性積層体に関する。これら粘着剤層付き透明導電性フィルムや透明導電性積層体は、適宜加工処理がなされた後に液晶ディスプレイ、エレクトロルミネッセンスディスプレイなどのディスプレイ方式や光学方式、超音波方式、静電容量方式、抵抗膜方式などのタッチパネルなどにおける透明電極に用いられる。本発明の透明導電性フィルム用粘着剤層等は、タッチパネルに好適に用いる。
【背景技術】
【０００２】
従来、透明導電性薄膜としては、ガラス上に酸化インジウム薄膜を形成した、いわゆる導電性ガラスがよく知られている。導電性ガラスは基材がガラスであるために可撓性、加工性に劣り、用途によっては使用できない場合がある。そのため、近年では可撓性、加工性に加えて、耐衝撃性に優れ、軽量であることなどの利点から、ポリエチレンテレフタレートフィルムをはじめとする各種のプラスチックフィルム基材に透明導電性薄膜を形成した透明導電性フィルムが使用されている。
【０００３】
前記透明導電性フィルムは、透明プラスチックフィルム基材の一方の面に金属酸化物により透明導電性薄膜を設け、かつ、透明プラスチックフィルム基材の他方の面に粘着剤層を有する粘着剤層付き透明導電性フィルムの粘着剤層を介して透明基体を貼りあわせた透明導電性積層体として用いられている。当該透明導電性積層体は、主として抵抗膜方式のタッチパネルの電極板に用いられる（特許文献１）。
【０００４】
抵抗膜方式のタッチパネルは、コスト、精度に関しては秀でているが、フィルム（電極）とガラスの２枚構造のため透過率が他の方式に比べて小さく、そのため、有効画面を比べたそれ以外の部分（額縁）が広く、また、フィルム（電極）を押下してショートさせる構造のため、動作温度範囲の狭さや、経時変化に弱いという欠点を持っている。これらの欠点を補う方式として、静電容量方式のタッチパネルが急速に普及している。静電容量方式のタッチパネルは、入力画面の大面積化や、耐久性の要求が厳しい携帯電話用途、カーナビゲーションなどの用途に使用されている。静電容量方式のタッチパネルにおいても、粘着剤層付き透明導電性フィルムが電極板に用いられているが、静電容量方式のタッチパネルでは、複数の粘着剤層付き透明導電性フィルムを積層して使用される場合が増えている。
【０００５】
上記のような透明導電性フィルムに用いられる粘着剤には、高温、高温多湿環境下での剥がれ、発泡などを生じさせない密着性を満足できる耐久性が要求されている。前記粘着剤としては、例えば、アクリル系粘着剤が用いられるが、当該アクリル系粘着剤のベースポリマーには、密着性等の観点から、カルボキシル基成分を含有するアクリル系ポリマーが用いられている（特許文献２）。
【先行技術文献】
【特許文献】
【０００６】
【特許文献１】特開平６‐３０９９９０号公報
【特許文献２】特開２００９‐２４２７８６号公報
【発明の概要】
【発明が解決しようとする課題】
【０００７】
上記透明導電性フィルム用粘着剤層の形成に用いられる、前記アクリル系粘着剤には、カルボキシル基成分を含有するアクリル系ポリマーが用いられていることから、カルボキシル基成分によって、金属を腐食するおそれがある。例えば、複数の粘着剤層付き透明導電性フィルムを積層して用いる場合には、粘着剤層が透明導電性薄膜に直接接触することから、この場合には、金属酸化物により形成された透明導電性薄膜が腐食する問題が顕著になる。特に、高温多湿環境下での前記透明導電性薄膜の腐食が問題になっている。
【０００８】
本発明は、透明導電性フィルムに用いられる粘着剤層であって、高温及び高温多湿環境下における耐久性を満足することができ、かつ、高温多湿環境下での腐食を抑えることができる透明導電性フィルム用粘着剤層を提供することを目的とする。
【０００９】
また本発明は、透明プラスチックフィルム基材の一方の面に、金属酸化物により形成された透明導電性薄膜を有し、他方の面には前記粘着剤層を有する粘着剤層付き透明導電性フィルムを提供すること、また本発明は、前記粘着剤層付き透明導電性フィルムを用いた透明導電性積層体を提供すること、さらには、前記粘着剤層付き透明導電性フィルムまたは透明導電性積層体を用いた、タッチパネルを提供することを目的とする。
【課題を解決するための手段】
【００１０】
本願発明者等は、前記課題を解決すべく鋭意検討した結果、透明導電性フィルム用粘着剤層等により前記目的を達成できることを見出して、本発明を完成させるに至った。
【００１１】
即ち、本発明は、透明導電性フィルムに用いられる粘着剤層であって、
前記粘着剤層の厚みが１０〜１００μｍであり、かつ、
前記粘着剤層は、モノマー単位として、炭素数４〜１４のアルキル基を有するアルキル（メタ）アクリレート１００重量部に対して、カルボキシル基含有モノマー１〜８重量部を共重合モノマーとして含有してなる水分散型の（メタ）アクリル系ポリマーおよび水溶性塩基性成分を含有する水分散液からなる水分散型アクリル系粘着剤から形成されたものであり、かつ、前記粘着剤層は、１ｃｍ２あたりに、当該粘着剤層に起因して測定される水溶性塩基性成分を２００〜５０００００ｎｇ含有することを特徴とする透明導電性フィルム用粘着剤層、に関する。
【００１２】
前記透明導電性フィルム用粘着剤層は、１ｃｍ２あたりに、当該粘着剤層に起因して測定される水溶性塩基性成分を、２０００ｎｇを超えて含有することが好ましい。
【００１３】
前記透明導電性フィルム用粘着剤層において、前記水溶性塩基性成分がアンモニアであることが好ましい。
【００１４】
前記透明導電性フィルム用粘着剤層において、前記（メタ）アクリル系ポリマーが、モノマー単位として、アルキル（メタ）アクリレート１００重量部に対して、リン酸基含有モノマー０．５〜５重量部を含有することが好ましい。
【００１５】
前記透明導電性フィルム用粘着剤層は、静電容量方式タッチパネル用の透明導電性フィルムに好適に適用されるものである。
【００１６】
また本発明は、第一の透明プラスチックフィルム基材の一方の面に、金属酸化物により形成された透明導電性薄膜を有し、他方の面には前記粘着剤層を有する粘着剤層付き透明導電性フィルム、に関する。
【００１７】
前記粘着剤層付き透明導電性フィルムにおいて、前記透明導電性薄膜は、少なくとも１層のアンダーコート層を介して、第一の透明プラスチックフィルム基材に設けることができる。
【００１８】
前記粘着剤層付き透明導電性フィルムにおいて、前記粘着剤層は、オリゴマー防止層を介して、第一の透明プラスチックフィルム基材に設けることができる。
【００１９】
前記粘着剤層付き透明導電性フィルムは静電容量方式タッチパネルに好適に適用されるものである。
【００２０】
また本発明は、前記粘着剤層付き透明導電性フィルムの粘着剤層に、さらに、第二の透明プラスチックフィルム基材が貼り合わされていることを特徴とする透明導電性積層体、に関する。
【００２１】
前記透明導電性積層体は、静電容量方式タッチパネルに好適に適用されるものである。
【００２２】
また本発明は、前記粘着剤層付き透明導電性フィルムまたは透明導電性積層体が、電極板に用いられていることを特徴とするタッチパネル、に関する。
【００２３】
前記タッチパネルは、静電容量方式のタッチパネルとして好適に用いられるものである。
【発明の効果】
【００２４】
本発明の透明導電性フィルム用粘着剤層は、フィルム基材の一方の面に金属酸化物により形成された透明導電性薄膜を有する透明導電性フィルムに適用されるものであり、当該透明導電性フィルムにおいて透明導電性薄膜が設けられていない他方の面に適用されて粘着剤層付き透明導電性フィルムを形成する。本発明の透明導電性フィルム用粘着剤層は、カルボキシル基含有モノマーをモノマー単位として所定量含有する（メタ）アクリル系ポリマーと所定量の水溶性塩基性成分を含有する水分散型アクリル系粘着剤から形成されたものであり、所定厚みの粘着剤層を有する。
【００２５】
前記粘着剤層は、水分散型アクリル系粘着剤のベースポリマーである水分散型の（メタ）アクリル系ポリマーがカルボキシル基含有モノマーを有することによって密着性、高凝集力性を維持することができ、耐久性が良好であり、高温及び高温多湿環境下における発泡、剥がれを抑制することができる。一方、前記カルボキシル基は酸性雰囲気下をもたらして、例えば、透明導電性薄膜（金属酸化膜）を腐食するおそれがあるが、本発明の粘着剤層は、水溶性塩基性成分を含有することから、前記カルボキシル基は水溶性塩基性成分によって効率よく中和することができ、高温多湿環境下での前記腐食を抑えることができる。即ち、水分散型アクリル系粘着剤は、粘着性ポリマーである（メタ）アクリル系ポリマーが微粒子状で水中に分散している状態にある水分散液に加えて、水溶性塩基性成分を含有しており、当該水溶性塩基性成分が、腐食の原因となる微粒子の表面部分のカルボキシル基を効率よく中和させている。
【００２６】
従って、本発明の透明導電性フィルム用粘着剤層は、密着性、凝集力を維持しており高温及び高温多湿環境下における耐久性を満足することができ、さらには、腐食を抑えることができる。例えば、粘着剤層付き透明導電性フィルムを積層して粘着剤層と透明導電性薄膜が直接接触する態様で用いる場合においても、透明導電性薄膜の腐食を抑えることができ、静電容量方式タッチパネルの電極板として有用である。また、粘着剤層が、溶剤型アクリル系粘着剤により形成された場合には、耐熱性等の耐久性を維持するために多官能イソシアネートや過酸化物などの架橋剤が必要とされるが、本発明の水分散型アクリル系粘着剤により形成された粘着剤層は架橋剤を用いなくても粒子内の凝集力が高く、特に架橋剤に起因する着色が起こりにくく透明性が維持されやすく、ニュートラルな色相が得られる点でも好ましい。
【図面の簡単な説明】
【００２７】
【図１】本発明の粘着剤層付き透明導電性フィルムの一例を示す断面図である。
【図２】本発明の粘着剤層付き透明導電性フィルムの一例を示す断面図である。
【図３】本発明の透明導電性積層体の一例を示す断面図である。
【図４】本発明の透明導電性積層体の一例を示す断面図である。
【発明を実施するための形態】
【００２８】
以下では、図１、２を参照しながら本発明の透明導電性フィルム用粘着剤層および粘着剤層付き透明導電性フィルムを説明する。図１は、本発明の粘着剤層付き透明導電性フィルムの一例を示す断面図である。図１の粘着剤層付き透明導電性フィルムは、第一の透明プラスチックフィルム基材１の一方の面に透明導電性薄膜２を有し、第一の透明プラスチックフィルム基材１の他方の面には粘着剤層３（透明導電性フィルム用粘着剤層）を有する。粘着剤層３には離型フィルム４が設けられている。
【００２９】
図２は、図１の粘着剤層付き透明導電性フィルムにおいて、第一の透明プラスチックフィルム基材１の一方の面に、アンダーコート層５を介して透明導電性薄膜２が設けられている場合である。なお、図２ではアンダーコート層５が１層記載されているが、アンダーコート層５は複数層設けることができる。また、前記透明導電性薄膜２が形成されたフィルム基材１の他方の面には、オリゴマー防止層６を介して粘着剤層３を有している。粘着剤層３には離型フィルム４が設けられている。なお、図２では、図１と対比した場合に、アンダーコート層５およびオリゴマー防止層６が追加されているが、本発明の粘着剤層付き透明導電性フィルムは、図１の構成にアンダーコート層５またはオリゴマー防止層６を追加した構造であってもよい。
【００３０】
まず、本発明の透明導電性フィルム用粘着剤層３について説明する。
【００３１】
本発明の透明導電性フィルム用粘着剤層３は、水分散型アクリル系粘着剤から形成されたものであり、当該水分散型アクリル系粘着剤は、主たる、モノマー単位として、炭素数４〜１４のアルキル基を有するアルキル（メタ）アクリレートを含有し、炭素数４〜１４のアルキル基を有するアルキル（メタ）アクリレート１００重量部に対して、カルボキシル基含有モノマー１〜８重量部を共重合モノマーとして含有してなる（メタ）アクリル系ポリマーが水中に分散含有されている水分散液を含有する。なお、（メタ）アクリル系ポリマーは、モノマー単位として、炭素数４〜１４のアルキル基を有するアルキル（メタ）アクリレートを、（メタ）アクリル系ポリマーを形成する総モノマー単位の６０重量％以上、好ましくは７０重量％以上、さらに好ましくは８０重量％以上、さらには好ましくは９０重量％以上を含有する。
【００３２】
前記水分散型アクリル系粘着剤のベースポリマーである（メタ）アクリル系ポリマーは、例えば、炭素数４〜１４のアルキル基を有するアルキル（メタ）アクリレート１００重量部に対して、カルボキシル基含有モノマー１〜８重量部を含有するモノマー成分を、乳化剤、ラジカル重合開始剤の存在下に乳化重合することにより共重合体エマルションとして得られる。なお、アルキル（メタ）アクリレートはアルキルアクリレートおよび／またはアルキルメタクリレートをいい、本発明の（メタ）とは同様の意味である。
【００３３】
炭素数４〜１４のアルキル基を有するアルキル（メタ）アクリレートに係るアルキル基としては、直鎖状または分岐鎖状の各種のものを用いることができる。前記アルキル（メタ）アクリレートの具体例としては、例えば、ｎ−ブチル（メタ）アクリレート、イソブチル（メタ）アクリレート、ｓｅｃ−ブチル（メタ）アクリレート、ｔ−ブチル（メタ）アクリレート、ｎ−ペンチル（メタ）アクリレート、イソペンチル（メタ）アクリレート、イソアミル（メタ）アクリレート、ｎ−ヘキシル（メタ）アクリレート、ヘプチル（メタ）アクリレート、２−エチルヘキシル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、イソミリスチル（メタ）アクリレート、ｎ−トリデシル（メタ）アクリレート、テトラデシル（メタ）アクリレート等を例示できる。これらは単独であるいは組み合わせて使用することができる。これらのなかでも、ｎ−ブチル（メタ）アクリレート、２−エチルヘキシル（メタ）アクリレートが好ましい。
【００３４】
カルボキシル基含有モノマーとしては、（メタ）アクリロイル基またはビニル基等の不飽和二重結合を有する重合性の官能基を有し、かつカルボキシル基を有するものを特に制限なく用いることができる。カルボキシル基含有モノマーとしては、例えば、アクリル酸、メタクリル酸、カルボキシエチル(メタ)アクリレート、カルボキシペンチル(メタ)アクリレート、イタコン酸、マレイン酸、フマール酸、クロトン酸等が挙げられ、これらは単独または組み合わせて使用できる。これらのなかで、アクリル酸、メタクリル酸が好ましく、特にアクリル酸が好ましい。
【００３５】
カルボキシル基含有モノマーは、アルキル（メタ）アクリレート１００重量部に対して１〜８重量部の割合で用いられる。カルボキシル基含有モノマーの前記割合は、好ましくは２〜７重量部であり、さらには３〜６重量部であるのがより好ましい。カルボキシル基含有モノマーの割合が１重量部未満では、透明導電性フィルム用粘着剤層の密着性が低くなったり、粘着剤自体の凝集力が小さくなったりして、高温及び高温多湿環境下での発泡、剥がれが生じやすくなる。また、水分散液の安定性が劣り、凝集物に基づき、塗工外観の悪化が起りやすくなる。一方、８重量部を超えると、水分散液の調製にあたり、水溶液重合が併発し、重合時の分散安定性の低下や、水分散液の粘度の上昇が顕著となり、塗工に影響を及ぼすため好ましくない。
【００３６】
前記（メタ）アクリル系ポリマー中には、アルキル（メタ）アクリレートおよびカルボキシル基含有モノマー以外に、粘着剤層３の基材に対する密着性の向上、さらには、被着体に対する初期接着性の向上、粘着剤層３の屈折率制御などを目的として、アルキル（メタ）アクリレートおよびカルボキシル基含有モノマーと共重合可能な共重合モノマーをモノマー成分として用いることができる。
【００３７】
前記共重合モノマーは、（メタ）アクリロイル基またはビニル基等の不飽和二重結合に係る重合性の官能基を有するものであれば特に制限されず、例えば、炭素数１〜３または１５以上のアルキル基を有するアルキル（メタ）アクリレート；（メタ）アクリル酸シクロヘキシル、（メタ）アクリル酸ボルニル、（メタ）アクリル酸イソボルニルなどの （メタ）アクリル酸脂環式炭化水素エステル；例えば、（メタ）アクリル酸フェニルなどの（メタ）アクリル酸アリールエステル、例えば、酢酸ビニル、プロピオン酸ビニルなどのビニルエステル類；例えば、スチレンなどのスチレン系モノマー；例えば、（メタ）アクリル酸グリシジル、（メタ）アクリル酸メチルグリシジルなどのエポキシ基含有モノマー；例えば、アクリル酸２−ヒドロキシエチル、アクリル酸２−ヒドロキシプロピルなどのヒドロキシル基含有モノマー；例えば、（メタ）アクリルアミド、Ｎ，Ｎ−ジメチル （メタ）アクリルアミド、Ｎ，Ｎ−ジエチル（メタ）アクリルアミド、Ｎ−イソプロピル（メタ）アクリルアミド、Ｎ−ブチル（メタ）アクリルアミド、Ｎ−メチロール（メタ）アクリルアミド、Ｎ−メチロールプロパン（メタ）アクリルアミド、（メタ）アクリロイルモルホリン、（メタ）アクリル酸アミノエチル、（メタ）アクリル酸Ｎ，Ｎ−ジメチルアミノエチル、（メタ）アクリル酸ｔ−ブチルアミノエチルなどの窒素原子含有モノマー；例えば、（メタ）アクリル酸メトキシエチル、（メタ）アクリル酸エトキシエチルなどのアルコキシ基含有モノマー；例えば、アクリロニトリル、メタクリロニトリルなどのシアノ基含有モノマー；例えば、２−メタクリロイルオキシエチルイソシアネートなどの官能性モノマー；例えば、エチレン、プロピレン、イソプレン、ブタジエン、イソブチレンなどのオレフィン系モノマー；例えば、ビニルエーテルなどのビニルエーテル系モノマー；例えば、塩化ビニルなどのハロゲン原子含有モノマー；その他、例えば、Ｎ−ビニルピロリドン、Ｎ−（１−メチルビニル）ピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリンなどのビニル基含有複素環化合物や、Ｎ−ビニルカルボン酸アミド類などが挙げられる。
【００３８】
また、共重合性モノマーとして、例えば、Ｎ−シクロヘキシルマレイミド、Ｎ−イソプロピルマレイミド、Ｎ−ラウリルマレイミド、Ｎ−フェニルマレイミドなどのマレイミド系モノマー；例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー；例えば、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミドなどのスクシンイミド系モノマー；例えば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有モノマーが挙げられる。
【００３９】
また、共重合性モノマーとしては、リン酸基含有モノマーが挙げられる。リン酸基含有モノマーとしては、例えば、下記一般式（１）： 
【化１】
0005612388.tif 000002
（一般式（１）中、Ｒ1は、水素原子またはメチル基を示し、Ｒ2は炭素数１〜４のアルキレン基、ｍは２以上の整数を示し、Ｍ1およびＭ2は、それぞれ独立に、水素原子またはカチオンを示す。）で表されるリン酸基またはその塩を示す。）で表されるリン酸基含有モノマーが挙げられる。
【００４０】
なお、一般式（１）中、ｍは、２以上、好ましくは、４以上、通常４０以下であり、ｍは、オキシアルキレン基の重合度を表す。また、ポリオキシアルキレン基としては、例えば、ポリオキシエチレン基、ポリオキシプロピレン基等が挙げられ、これらポリオキシアルキレン基は、これらのランダム、ブロックまたはグラフトユニットなどであってもよい。また、リン酸基の塩に係る、カチオンは、特に制限されず、例えば、ナトリウム、カリウムなどのアルカリ金属、例えば、カルシウム、マグネシウムなどのアルカリ土類金属などの無機カチオン、例えば、４級アミン類などの有機カチオンなどが挙げられる。
【００４１】
また、共重合性モノマーとして、例えば、（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマー；その他、例えば、（メタ）アクリル酸テトラヒドロフルフリルや、フッ素（メタ）アクリレートなどの複素環や、ハロゲン原子を含有するアクリル酸エステル系モノマーなどが挙げられる。
【００４２】
さらに、共重合性モノマーとして、水分散型アクリル系粘着剤のゲル分率の調整などのために、多官能性モノマーを用いることができる。多官能性モノマーとしては、（メタ）アクリロイル基、ビニル基等の不飽和二重結合を２個以上有する化合物などが挙げられる。例えば、エチレングリコールジ（メタ）アクリレート、ジエチレングリコールジ（メタ）アクリレート、トリエチレングリコールジ（メタ）アクリレート、トリメチロールプロパントリ（メタ）アクリレート、テトラエチレングリコールジ（メタ）アクリレートなどの（モノまたはポリ）エチレングリコールジ（メタ）アクリレートや、プロピレングリコールジ（メタ）アクリレートなどの（モノまたはポリ）プロピレングリコールジ（メタ）アクリレートなどの（モノまたはポリ）アルキレングリコールジ（メタ）アクリレートの他、ネオペンチルグリコールジ（メタ）アクリレート、１，６−ヘキサンジオールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート等の（メタ）アクリル酸と多価アルコールとのエステル化物；ジビニルベンゼン等の多官能ビニル化合物；（メタ）アクリル酸アリル、（メタ）アクリル酸ビニル等の反応性の不飽和二重結合を有する化合物等が挙げられる。また、多官能性モノマーとしては、ポリエステル、エポキシ、ウレタンなどの骨格にモノマー成分と同様の官能基として（メタ）アクリロイル基、ビニル基等の不飽和二重結合を２個以上付加したポリエステル（メタ）アクリレート、エポキシ（メタ）アクリレート、ウレタン（メタ）アクリレートなどを用いることもできる。
【００４３】
前記カルボキシル基含有モノマー以外の共重合モノマーの割合は、前記炭素数４〜１４のアルキル基を有するアルキル（メタ）アクリレート１００重量部に対して、４０重量部以下が好ましく、さらには３０重量部以下、さらには２０重量部以下、さらには１０重量部以下とするのが好ましい。共重合モノマーの割合が多くなりすぎると、本発明の水分散型アクリル系粘着剤から形成される粘着剤層３のガラスやフィルム、透明導電性薄膜等の各種の被着体に対する密着性低下などの粘着特定が低下するおそれがある。
【００４４】
前記カルボキシル基含有モノマー以外の共重合モノマーの中でも、水分散液（エマルション等）の安定化や、当該水分散液から形成される粘着剤層３の各種の被着体への密着性の確保の観点から、リン酸基含有モノマーが好ましく用いられる。前記共重合性モノマーが、リン酸基含有モノマーの場合、その割合は、前記アルキル（メタ）アクリレート１００重量部に対して、０．５〜５重量部であるのが好ましい。さらには１〜４重量部が好ましく、さらには１〜３重量部が好ましい。かかる範囲で用いることにより、高温及び高温多湿環境下における発泡、剥がれ、黄変や高温多湿環境下での透明導電性薄膜に対する腐食をさらに抑えることができる。
【００４５】
前記モノマー成分の乳化重合は、常法により、モノマー成分を水に乳化させた後に、乳化重合することにより行う。これにより（メタ）アクリル系ポリマーを分散含有する水分散液を調製する。乳化重合では、例えば、上記したモノマー成分とともに、乳化剤、ラジカル重合開始剤、必要に応じて連鎖移動剤などを、水中において適宜配合される。より具体的には、例えば、一括仕込み法（一括重合法）、モノマー滴下法、モノマーエマルション滴下法などの公知の乳化重合法を採用することができる。なお、モノマー滴下法では、連続滴下または分割滴下が適宜選択される。これらの方法は適宜に組み合わせることができる。反応条件などは、適宜選択されるが、重合温度は、例えば、２０〜９０℃程度である。
【００４６】
乳化剤としては、特に制限されず、乳化重合に通常使用される各種の乳化剤が用いられる。例えば、ラウリル硫酸ナトリウム、ラウリル硫酸アンモニウム、ドデシルベンゼンスルホン酸ナトリウム、ポリオキシエチレンラウリル硫酸ナトリウム、ポリオキシエチレンアルキルエーテル硫酸ナトリウム、ポリオキシエチレンアルキルフェニルエーテル硫酸アンモニウム、ポリオキシエチレンアルキルフェニルエーテル硫酸ナトリウム、ポリオキシエチレンアルキルスルホコハク酸ナトリウムなどのアニオン系乳化剤；例えば、ポリオキシエチレンアルキルエーテル、ポリオキシエチレンアルキルフェニルエーテル、ポリオキシエチレン脂肪酸エステル、ポリオキシエチレンポリオキシプロピレンブロックポリマーなどのノニオン系乳化剤などが挙げられる。また、これらアニオン系乳化剤やノニオン系乳化剤に、プロペニル基やアリルエーテル基などのラジカル重合性官能基（ラジカル反応性基）が導入されたラジカル重合性乳化剤などが挙げられる。これら乳化剤は、適宜、単独または併用して用いられる。これらの乳化剤の中でも、ラジカル重合性官能基を有したラジカル重合性乳化剤は、水分散液（エマルション）の安定性、粘着剤層３の耐久性の観点から、好ましく使用される。
【００４７】
前記乳化剤の配合割合は、前記アルキル（メタ）アクリレートを主成分とするモノマー成分１００重量部に対して、例えば、０．１〜５重量部程度、好ましくは０．４〜３重量部である。乳化剤の配合割合が、この範囲であると、耐水性、粘着特性、さらには重合安定性、機械的安定性などの向上を図ることができる。
【００４８】
ラジカル重合開始剤としては、特に制限されず、乳化重合に通常使用される公知のラジカル重合開始剤が用いられる。例えば、２，２´−アゾビスイソブチロニトリル、２，２´−アゾビス（２−メチルプロピオンアミジン）二硫酸塩、２，２´−アゾビス（２−メチルプロピオンアミジン）二塩酸塩、２，２´−アゾビス（２−アミジノプロパン）二塩酸塩、２，２'−アゾビス［２−（２−イミダゾリン−２−イル）プロパン］二塩酸塩などのアゾ系開始剤；例えば、過硫酸カリウム、過硫酸アンモニウムなどの過硫酸塩系開始剤；例えば、ベンゾイルパーオキサイド、ｔ−ブチルハイドロパーオキサイド、過酸化水素などの過酸化物系開始剤；例えば、フェニル置換エタンなどの置換エタン系開始剤；例えば、芳香族カルボニル化合物などのカルボニル系開始剤などが挙げられる。これら重合開始剤は、適宜、単独または併用して用いられる。また、ラジカル重合開始剤の配合割合は、適宜選択されるが、モノマー成分１００重量部に対して、例えば、０．０２〜０．５重量部程度、好ましくは、０．０８〜０．３重量部である。０．０２重量部未満であると、ラジカル重合開始剤としての効果が低下する場合があり、０．５重量部を超えると、水分散型の（メタ）アクリル系ポリマーの分子量が低下し、水分散型アクリル系粘着剤の粘着性が低下する場合がある。
【００４９】
連鎖移動剤は、必要により、水分散型の（メタ）アクリル系ポリマーの分子量を調節するものであって、通常、乳化重合に使用される連鎖移動剤が用いられる。例えば、１−ドデカンチオール、メルカプト酢酸、２−メルカプトエタノール、チオグリコール酸２−エチルへキシル、２，３−ジメチルカプト−１−プロパノール、メルカプトプロピオン酸エステル類などのメルカプタン類などが挙げられる。これら連鎖移動剤は、適宜、単独または併用して用いられる。また、連鎖移動剤の配合割合は、モノマー成分１００重量部に対して、例えば、０．００１〜０．３重量部である。
【００５０】
このような乳化重合によって、水分散型の（メタ）アクリル系ポリマーを水分散液（エマルション）として調製することができる。このような水分散型の（メタ）アクリル系ポリマーは、その平均粒子径が、例えば、０．０５〜３μｍ、好ましくは、０．０５〜１μｍに調整される。平均粒子径が０．０５μｍより小さいと、水分散型アクリル系粘着剤の粘度が上昇する場合があり、１μｍより大きいと、粒子間の融着性が低下して凝集力が低下する場合がある。
【００５１】
本発明の水分散型の（メタ）アクリル系ポリマーは、通常、重量平均分子量は１００万以上のものが好ましい。特に重量平均分子量で１００万〜４００万のものが耐熱性、耐湿性の点で好ましい。重量平均分子量が１００万未満であると耐熱性、耐湿性が低下し好ましくない。また乳化重合で得られる粘着剤はその重合機構より分子量が非常に高分子量になるので好ましい。ただし、乳化重合で得られる粘着剤は一般にはゲル分が多くＧＰＣ（ゲル・パーミエーション・クロマトグラフィー）で測定できないので分子量に関する実測定での裏付けは難しいことが多い。
【００５２】
本発明の水分散型アクリル系粘着剤に係る水分散液は、前記水分散型の（メタ）アクリル系ポリマーに加えて水溶性塩基性成分を含有する。水溶性塩基性成分は、前記水分散型の（メタ）アクリル系ポリマーが有するカルボキシル基と酸・塩基の中和反応によって塩を形成することができる化合物であって、一般的に、水に溶解した水溶液の状態ではアルカリ性を示す化合物である。水溶性塩基性成分としては、例えば、２−ジメチルアミノエタノール、ジエタノールアミン、トリエタノールアミン、アミノメチルプロパンール等のアルカノールアミン類；トリメチルアミン、トリエチルアミン、ブチルアミン等のアルキルアミン類；エチレンジアミン、ジエチレントリアミン、トリエチレンテトラミン、テトラエチレンペンタミン等のポリアルキレンポリミン類；その他、エチレンイミン、ポリエチレンイミン、イミダゾール、２−メチルイミダゾール、ピリジン、アニリン、モルホリン等の有機アミン系化合物等が挙げられる。また水溶性塩基性成分としては、水酸化ナトリウム、水酸化カリウム等の水酸化アルカリ金属類；水酸化バリウム、水酸化カルシウム、水酸化アルミニウム等の水酸化アルカリ土類金属類等の無機塩基系化合物やアンモニア等、が挙げられる。これらのなかでも、水溶性塩基性成分の添加による中和作用により、前記水分散液の分散安定化の効果、水分散型アクリル系粘着剤による塗工スジ、ムラなどが生じない適切な粘度コントロールのし易さ、および塗工乾燥後の粘着剤層３の耐腐食性と耐久性などのバランスの点からアンモニアが好ましい。
【００５３】
前記水溶性塩基性成分の量は、前記粘着剤層３に起因して測定される、１ｃｍ２あたりに、２００〜５０００００ｎｇの範囲になるように制御される。前記水溶性塩基性成分の量が、２００ｎｇ未満では、腐食抑制効果が十分ではない。かかる観点から、前記水溶性塩基性成分の量は、５００ｎｇ以上が好ましく、７００ｎｇ以上であるのがより好ましい。特に、２０００ｎｇを超えて用いることが好ましい。一方、前記水溶性塩基性成分の量が、５０００００ｎｇを超える場合には、水分散液に配合して、中和する際に、水分散液の粘度上昇が大きくなりすぎて、粘着剤層３の塗工外観が悪くなる。また耐水性の低下が生じる傾向がある。かかる観点から、前記水溶性塩基性成分の量は、２５００００ｎｇ以下であるのが好ましい。前記水溶性塩基性成分として、アンモニアなどの揮発性化合物を用いる場合には、（メタ）アクリル系ポリマーおよび水溶性塩基性成分が水中に分散含有されている水分散液からなる水分散型アクリル系粘着剤の塗布乾燥時において、水溶性塩基性成分が多く残存させるためには乾燥温度を低めに設定する必要があり乾燥効率（乾燥に要する時間が長くなる）の低下を招く。かかる観点から、前記水溶性塩基性成分として、アンモニアなどの揮発性化合物を用いる場合には、前記水溶性塩基性成分の量は、５００００ｎｇ以下が好ましく、さらには１００００ｎｇ以下が好ましく、さらには８０００ｎｇ以下が好ましく、さらには６０００ｎｇ以下が好ましい。
【００５４】
前記粘着剤層３に起因して測定される、水溶性塩基性成分の量は、水分散型アクリル系粘着剤の調製にあたっての前記水分散液に対する配合量や、水分散型アクリル系粘着剤の塗布、乾燥時の乾燥条件、粘着剤層３の厚みによって制御することが可能である。
【００５５】
前記水溶性塩基性成分の配合量は前記（メタ）アクリル系ポリマーおよび水溶性塩基性成分が水中に分散含有されている水分散液のｐＨ値が７〜１２、好ましくは８〜１１になるような配合量とするのが好ましい。ｐＨ値が７未満では、最終的な粘着剤層中の水溶性塩基性成分量が少なくなり、腐食防止の点で好ましくない。またｐＨ値が１２を超えると水分散液の安定性が損なわれるおそれがある。
【００５６】
また、水溶性塩基性成分の配合量は、粘着剤層を形成する際の乾燥条件と粘着剤層の厚みを調整することにより行なうことができるが、乾燥条件と粘着剤層の厚みは、用いる水溶性塩基性成分の種類によって適宜に調整される。例えば、水溶性塩基性成分として、乾燥工程で揮発し易いアンモニアやトリエチルアミンなどのアルキルアミン類等を用いる場合には、ｐＨ値は高めに設定するか、塗布乾燥時の乾燥条件は低めに設定するか、粘着剤層の厚みを厚めに設定することで、粘着剤層に起因して測定される水溶性塩基性成分の量を制御することができる。一方、例えば、水溶性塩基性成分として、乾燥工程で揮発し難い水酸化ナトリウム、水酸化カリウムなどの水酸化アルカリ金属類等アミン類等を用いる場合には、ｐＨ値は低めに設定するか、粘着剤層の厚みを薄めに設定することで、粘着剤層に起因して測定される水溶性塩基性成分の量を制御することができる。
【００５７】
一例として水溶性塩基性成分として、アンモニアまたは水酸化ナトリウムを用いる場合について説明する。アンモニアは、アンモニア水として用いられ、前記アンモニア水の配合量は、通常は、前記（メタ）アクリル系ポリマーを含有する水分散液の水中に含まれる固形分１００重量部に対して、アンモニア水に含まれるアンモニアが０．１〜２０量部程度になるように、さらには０．２〜５重量部になるように配合するのが好ましい。水酸化ナトリウムは、水酸化ナトリウム水溶液として用いられ、前記水酸化ナトリウム水溶液の配合量は、通常は、前記（メタ）アクリル系ポリマーを含有する水分散液の水中に含まれる固形分１００重量部に対して、水酸化ナトリウム水溶液に含まれる水酸化ナトリウムが０．０５〜５量部程度になるように、さらには０．１〜３重量部になるように配合するのが好ましい。
【００５８】
本発明の粘着剤層３の形成に用いられる、水分散型アクリル系粘着剤には、高温多湿条件下での密着性を向上させるために、各種のシランカップリング剤を添加することができる。シランカップリング剤としては、任意の適切な官能基を有するものを用いることができる。官能基としては、例えば、ビニル基、エポキシ基、アミノ基、メルカプト基、（メタ）アクリロキシ基、アセトアセチル基、イソシアネート基、スチリル基、ポリスルフィド基等が挙げられる。具体的には、例えば、ビニルトリエトキシシラン、ビニルトリプロポキシシラン、ビニルトリイソプロポキシシラン、ビニルトリブトキシシラン等のビニル基含有シランカップリング剤；γ−グリシドキシプロピルトリメトキシシラン、γ−グリシドキシプロピルトリエトキシシラン、３−グリシドキシプロピルメチルジエトキシシラン、２−（３，４−エポキシシクロヘキシル）エチルトリメトキシシランなどのエポキシ基含有シランカップリング剤；γ−アミノプロピルトリメトキシシラン、Ｎ−β−（アミノエチル）−γ−アミノプロピルメチルジメトキシシラン、Ｎ−（２−アミノエチル）３−アミノプロピルメチルジメトキシシラン、γ−トリエトキシシリル−Ｎ−（１，３−ジメチルブチリデン）プロピルアミン、Ｎ−フェニル−γ−アミノプロピルトリメトキシシラン等のアミノ基含有シランカップリング剤；γ−メルカプトプロピルメチルジメトキシシランなどのメルカプト基含有シランカップリング剤；ｐ−スチリルトリメトキシシラン等のスチリル基含有シランカップリング剤；γ−アクリロキシプロピルトリメトキシシラン、γ−メタクリロキシプロピルトリエトキシランなどの（メタ）アクリル基含有シランカップリング剤；３−イソシアネートプロピルトリエトキシシランなどのイソシアネート基含有シランカップリング剤；ビス（トリエトキシシリルプロピル）テトラスルフィド等のポリスルフィド基含有シランカップリング剤などが挙げられる。
【００５９】
前記シランカップリング剤のなかでも、ビニル基、（メタ）アクリロキシ基、スチリル基、等の前記モノマー成分とラジカル重合によって共重合し得るものが好ましく、特に、反応性の点から（メタ）アクリロキシ基を有するものが好ましい。例えば、（メタ）アクリロイルオキシメチル−トリメトキシシラン、（メタ）アクリロイルオキシメチル−トリエトキシシラン、２−（メタ）アクリロイルオキシエチル−トリメトキシシラン、２−（メタ）アクリロイルオキシエチル−トリエトキシシラン、３−（メタ）アクリロイルオキシプロピル−トリメトキシシラン、３−（メタ）アクリロイルオキシプロピル−トリエトキシシラン、３−（メタ）アクリロイルオキシプロピル−トリプロポキシシラン、３−（メタ）アクリロイルオキシプロピル−トリイソプロポキシシラン、３−（メタ）アクリロイルオキシプロピル−トリブトキシシランなどの（メタ）アクリロイルオキシアルキル−トリアルコキシシラン；例えば、（メタ）アクリロイルオキシメチル−メチルジメトキシシラン、（メタ）アクリロイルオキシメチル−メチルジエトキシシラン、２−（メタ）アクリロイルオキシエチル−メチルジメトキシシラン、２−（メタ）アクリロイルオキシエチル−メチルジエトキシシラン、３−（メタ）アクリロイルオキシプロピル−メチルジメトキシシラン、３−（メタ）アクリロイルオキシプロピル−メチルジエトキシシラン、３−（メタ）アクリロイルオキシプロピル−メチルジプロポキシシラン、３−（メタ）アクリロイルオキシプロピル−メチルジイソプロポキシシラン、３−（メタ）アクリロイルオキシプロピル−メチルジブトキシシラン、３−（メタ）アクリロイルオキシプロピル−エチルジメトキシシラン、３−（メタ）アクリロイルオキシプロピル−エチルジエトキシシラン、３−（メタ）アクリロイルオキシプロピル−エチルジプロポキシシラン、３−（メタ）アクリロイルオキシプロピル−エチルジイソプロポキシシラン、３−（メタ）アクリロイルオキシプロピル−エチルジブトキシシラン、３−（メタ）アクリロイルオキシプロピル−プロピルジメトキシシラン、３−（メタ）アクリロイルオキシプロピル−プロピルジエトキシシランなどの（メタ）アクリロイルオキシアルキル−アルキルジアルコキシシランや、これらに対応する（メタ）アクリロイルオキシアルキル−ジアルキル（モノ）アルコキシシランなどが挙げられる。
【００６０】
前記シランカップリング剤は、単独で使用してもよく、また２種以上を混合して使用してもよいが、全体としての含有量は前記（メタ）アクリル系ポリマー１００重量部に対し、前記シランカップリング剤１重量部以下であることが好ましく、０．０１〜１重量部含有してなることが好ましく、０．０２〜０．６重量部含有してなることがより好ましく、０．０５〜０．２重量部含有してなることがさらに好ましい。シランカップリング剤の配合量が１重量部を超えると、未反応カップリング剤成分が発生し、耐久性の点で好ましくない。
【００６１】
なお、前記シランカップリング剤が、前記モノマー成分とラジカル重合によって共重合し得える場合には、当該シランカップリング剤を前記モノマー成分として用いることができる。その割合は、前記アルキル（メタ）アクリレート１００重量部に対して、０．００５〜０．２重量部であるのが好ましい。
【００６２】
さらには、本発明の水分散型アクリル系粘着剤には、必要に応じて、粘度調整剤、架橋剤、剥離調整剤、粘着付与剤、可塑剤、軟化剤、ガラス繊維、ガラスビーズ、金属粉、その他の無機粉末等からなる充填剤、顔料、着色剤（顔料、染料など）、ｐＨ調整剤（酸または塩基）、酸化防止剤、紫外線吸収剤等を、また本発明の目的を逸脱しない範囲で各種の添加剤を適宜に使用することもできる。これら添加剤もエマルションとして配合することができる。
【００６３】
特に架橋剤は、粘着剤の耐久性に関係する凝集力を付与できるため好ましい。架橋剤としては、多官能性の化合物が使用され、有機系架橋剤や多官能性金属キレートが挙げられる。有機系架橋剤としては、エポキシ系架橋剤、イソシアネート系架橋剤、カルボジイミド系架橋剤、イミン系架橋剤、オキサゾリン系架橋剤、アジリジン系架橋剤などが挙げられる。有機系架橋剤としては、イソシアネート系架橋剤、カルボジイミド系架橋剤が好ましい。多官能性金属キレートは、多価金属が有機化合物と共有結合または配位結合しているものである。多価金属原子としては、Ａｌ、Ｃｒ、Ｚｒ、Ｃｏ、Ｃｕ、Ｆｅ、Ｎｉ、Ｖ、Ｚｎ、Ｉｎ、Ｃａ、Ｍｇ、Ｍｎ、Ｙ、Ｃｅ、Ｓｒ、Ｂａ、Ｍｏ、Ｌａ、Ｓｎ、Ｔｉ等が挙げられる。共有結合または配位結合する有機化合物中の原子としては酸素原子等が挙げられ、有機化合物としてはアルキルエステル、アルコール化合物、カルボン酸化合物、エーテル化合物、ケトン化合物等が挙げられる。
【００６４】
水分散型アクリル系粘着剤における架橋剤の配合割合は特に限定されないが、通常、前記（メタ）アクリル系ポリマー（固形分）１００重量部に対して、架橋剤（固形分）１０重量部程度以下の割合で配合される。前記架橋剤の配合割合は、０．０１〜１０重量部が好ましく、さらには０．１〜５重量部程度が好ましい。
【００６５】
本発明の透明導電性フィルム用粘着剤層３は、前記水分散型アクリル系粘着剤から形成される。例えば、前記水分散型アクリル系粘着剤を離型フィルムなどに塗布し、熱オーブン等の乾燥器により乾燥して、水分除去や余分な水溶液塩基性成分を揮散させて粘着剤層３を形成することができる。離型フィルム上に形成された粘着剤層３は、第一の透明プラスチックフィルム基材に転写される。また、粘着剤層３は、第一の透明プラスチックフィルム基材に前記水分散型アクリル系粘着剤を塗布し、乾燥することで粘着剤層３を第一の透明プラスチックフィルム基材に形成する方法などにより作成される。乾燥条件（温度、時間）は、例えば、８０〜１７０℃程度、好ましくは９０〜１４０℃で、１〜６０分間、好ましくは３〜３０分間である。
【００６６】
粘着剤層３の形成方法としては、各種方法が用いられる。具体的には、例えば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコート法などの方法が挙げられる。
【００６７】
粘着剤層３の厚さは、例えば、１０〜１００μｍである。好ましくは、１５〜８０μｍであり、より好ましくは２０〜６０μｍである。粘着剤層３の厚さが１０μｍ未満ではタッチパネル構成において、粘着剤層付き透明導電性フィルムのガラスやフィルム、透明導電性薄膜等の各種の被着体に対する密着性、および積層構成でのフィルム間の密着性が乏しくなり、高温、高温多湿下での耐久性を十分ではない。一方、粘着剤層３の厚さが１００μｍを超える場合には、粘着剤層３を形成する際の水分散型アクリル系粘着剤の塗布、乾燥時に水分が十分に乾燥しきれず、気泡が残存したり、粘着剤層３の面に厚みムラが発生したりして、外観上の問題が顕在化し易くなる。
【００６８】
前記粘着剤層３が露出する場合には、実用に供されるまで離型フィルム４（セパレーター）で粘着剤層３を保護してもよい。
【００６９】
離型フィルムの構成材料としては、例えば、ポリエチレン、ポリプロピレン、ポリエチレンテレフタレート、ポリエステルフィルムなどのプラスチックフィルム、紙、布、不織布などの多孔質材料、ネット、発泡シート、金属箔、およびこれらのラミネート体などの適宜な薄葉体などを挙げることができるが、表面平滑性に優れる点からプラスチックフィルムが好適に用いられる。
【００７０】
そのプラスチックフィルムとしては、前記粘着剤層３を保護し得るフィルムであれば特に限定されず、例えば、ポリエチレンフィルム、ポリプロピレンフィルム、ポリブテンフィルム、ポリブタジエンフィルム、ポリメチルペンテンフイルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルムなどが挙げられる。
【００７１】
前記離型フィルム４の厚みは、通常５〜２００μｍ、好ましくは５〜１００μｍ程度である。前記離型フィルムには、必要に応じて、シリコーン系、フッ素系、長鎖アルキル系もしくは脂肪酸アミド系の離型剤、シリカ粉などによる離型および防汚処理や、塗布型、練り込み型、蒸着型などの帯電防止処理もすることもできる。特に、前記離型フィルムの表面にシリコーン処理、長鎖アルキル処理、フッ素処理などの剥離処理を適宜おこなうことにより、前記粘着剤層３からの剥離性をより高めることができる。
【００７２】
上記の粘着剤層３の作成にあたって用いた、離型フィルム４は、そのまま粘着剤層３の離型フィルムとして用いることができ、工程面における簡略化ができる。
【００７３】
次いで、粘着剤層付き透明導電性フィルムの粘着剤層３以外の構成について説明する。
【００７４】
前記第一の透明プラスチックフィルム基材１としては、特に制限されないが、透明性を有する各種のプラスチックフィルムが用いられる。当該プラスチックフィルムは１層のフィルムにより形成されている。例えば、その材料として、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。これらの中で特に好ましいのは、ポリエステル系樹脂、ポリイミド系樹脂およびポリエーテルスルホン系樹脂である。
【００７５】
前記フィルム基材１の厚みは、１５〜２００μｍであることが好ましく、２５〜１８８μｍであることがより好ましい。フィルム基材１の厚みが１５μｍ未満であると、フィルム基材１の機械的強度が不足し、このフィルム基材１をロール状にして、透明導電性薄膜２を連続的に形成する操作が困難になる場合がある。一方、厚みが２００μｍを超えると、透明導電性薄膜２の製膜加工において投入量を低減させ、またガスや水分の除去工程に弊害を生じ、生産性を損なうおそれがある。
【００７６】
前記フィルム基材１には、表面に予めスパッタリング、コロナ放電、火炎、紫外線照射、電子線照射、化成、酸化などのエッチング処理や下塗り処理を施して、この上に設けられる透明導電性薄膜２またはアンダーコート層５の前記フィルム基材１に対する密着性を向上させるようにしてもよい。また、透明導電性薄膜２またはアンダーコート層５を設ける前に、必要に応じて溶剤洗浄や超音波洗浄などにより除塵、清浄化してもよい。
【００７７】
前記透明導電性薄膜２の構成材料としては特に限定されず、例えば酸化スズを含有する酸化インジウム、アンチモンを含有する酸化スズなどの金酸化物が好ましく用いられる。
【００７８】
前記透明導電性薄膜２の構成材料としては、金属酸化物が用いられる。金属酸化物としては、酸化スズを含有する酸化インジウムが好適である。当該金属酸化物は、酸化インジウム８０〜９９重量％および酸化スズ１〜２０重量％を含有することが好ましい。
【００７９】
透明導電性薄膜２の厚さは特に制限されないが、その表面抵抗を１×１０3Ω／□以下の良好な導電性を有する連続被膜とするには、厚さ１０ｎｍ以上とするのが好ましい。膜厚が、厚くなりすぎると透明性の低下などをきたすため、１５〜３５ｎｍであることが好ましく、より好ましくは２０〜３０ｎｍの範囲内である。厚さが１５ｎｍ未満であると表面電気抵抗が高くなり、かつ連続被膜になり難くなる。また、３５ｎｍを超えると透明性の低下などをきたしてしまう。
【００８０】
透明導電性薄膜２の形成方法としては特に限定されず、従来公知の方法を採用することができる。具体的には、例えば真空蒸着法、スパッタリング法、イオンプレーティング法を例示できる。また、必要とする膜厚に応じて適宜の方法を採用することもできる。
【００８１】
アンダーコート層５は、無機物、有機物または無機物と有機物との混合物により形成することができる。例えば、無機物として、ＮａＦ（１．３）、Ｎａ3ＡｌＦ6（１．３５）、ＬｉＦ（１．３６）、ＭｇＦ2（１．３８）、ＣａＦ2（１．４）、ＢａＦ2（１．３）、ＳｉＯ2（１．４６）、ＬａＦ3（１．５５）、ＣｅＦ3（１．６３）、Ａｌ2Ｏ3（１．６３）などの無機物〔上記各材料の（ ）内の数値は光の屈折率である〕が挙げられる。これらのなかでも、ＳｉＯ2、ＭｇＦ2、Ａ１2Ｏ3などが好ましく用いられる。特に、ＳｉＯ2が好適である。上記の他、酸化インジウムに対して、酸化セリウムを１０〜４０重量部程度、酸化スズを０〜２０重量部程度含む複合酸化物を用いることができる。
【００８２】
無機物により形成されたアンダーコート層は、真空蒸着法、スパッタリング法、イオンプレーティング法等のドライプロセスとして、またはウェット法（塗工法）などにより形成できる。アンダーコート層を形成する無機物としては、前述の通り、ＳｉＯ２が好ましい。ウェット法では、シリカゾル等を塗工することによりＳｉＯ2膜を形成することができる。
【００８３】
また有機物としてはアクリル樹脂、ウレタン樹脂、メラミン樹脂、アルキド樹脂、シロキサン系ポリマー、有機シラン縮合物などが挙げられる。これら有機物は、少なくとも１種が用いられる。特に、有機物としては、メラミン樹脂とアルキド樹脂と有機シラン縮合物の混合物からなる熱硬化型樹脂を使用するのが望ましい。
【００８４】
アンダーコート層５を複数層形成する場合、透明プラスチックフィルム基材１から第一層目のアンダーコート層は、有機物により形成されており、透明プラスチックフィルム基材１から最も離れたアンダーコート層は、無機物により形成されていることが、得られる粘着剤層付き透明導電性フィルムの加工性の点で好ましい。従って、アンダーコート層５が二層の場合には、透明プラスチックフィルム基材１から第一層目のアンダーコート層は有機物、第二層目は無機物により形成されていることが好ましい。
【００８５】
アンダーコート層５の厚さは、特に制限されるものではないが、光学設計、前記フィルム基材１からのオリゴマー発生防止効果の点から、通常、１〜３００ｎｍ程度であり、好ましくは５〜３００ｎｍである。なお、アンダーコート層５を２層以上設ける場合、各層の厚さは、５〜２５０ｎｍ程度であり、好ましくは１０〜２５０ｎｍである。
【００８６】
オリゴマー防止層６の形成材料としては透明な膜を形成しうる適宜なものが用いられ、無機物、有機物またはそれらの複合材料であってもよい。その膜厚は０．０１〜２０μｍであることが好ましい。また、当該オリゴマー防止層６の形成にはコーターを用いた塗布法やスプレー法、スピンコート法、インラインコート法などが用いられることが多いが真空蒸着法、スパッタリング法、イオンプレーティング法、スプレー熱分解法、化学メッキ法、電気メッキ法といった手法が用いられていてもよい。コーティング法においては、ポリビニルアルコール系樹脂、アクリル系樹脂、ウレタン系樹脂、メラミン系樹脂、ＵＶ硬化型樹脂、エポキシ系樹脂等の樹脂成分やこれらアルミナ、シリカ、マイカ等の無機粒子の混合物を使用してもよい。または、高分子基板を２層以上の共押出しにより基材成分に防止層６の機能を持たせてもよい。また、真空蒸着法、スパッタリング法、イオンプレーティング法、スプレー熱分解法、化学メッキ法、電気メッキ法といった手法においては、金、銀、白金、パラジウム、銅、アルミニウム、ニッケル、クロム、チタン、鉄、コバルトもしくはスズやこれらの合金等からなる金属、または酸化インジウム、酸化スズ、酸化チタン、酸化カドミウムもしくはこれらの混合物からなる金属酸化物、ヨウ化鋼等からなる他の金属化合物を用いることができる。
【００８７】
前記例示のオリゴマー防止層５の形成材料のなかでも、ポリビニルアルコール系樹脂はオリゴマー防止機能に優れており、特に本発明の用途において好適である。ポリビニルアルコール系樹脂は、ポリビニルアルコールを主成分として、通常、ポリビニルアルコールの含有量は３０〜１００重量％の範囲が好ましい。ポリビニルアルコールの含有量が３０重量％以上の場合にオリゴマー析出防止効果がよい。ポリビニルアルコールとともに混合することができる樹脂としては、ポリエステル、ポリウレタン等の水系樹脂が挙げられる。ポリビニルアルコールの重合度は特に限定されるわけではないが、通常、３００〜４０００のものが用途上好適である。ポリビニルアルコールのケン化度は特に限定されるわけではないが、通常、７０モル％以上、９９．９モル％以上のものが好適である。ポリビニルアルコール系樹脂には架橋剤を併用することもできる。当該架橋剤の具体例としては、メチロール化またはアルキロール化した尿素系、メラミン系、グアナミン系、アクリルアミド系、ポリアミド系の各種化合物、エポキシ化合物、アジリジン化合物、ブロックイソシアネート、シランカップリング剤、チタンカップリング剤、ジルコ‐アルミネートカップリング剤等が挙げられる。これら架橋成分は、バインダーポリマーと予め結合していてもよい。また、固着性、滑り性改良を目的として無機系粒子を含有してもよく、具体例として、シリカ、アルミナ、カオリン、炭酸カルシウム、酸化チタン、バリウム塩等が挙げられる。さらに必要に応じて、消泡剤、塗布性改良剤、増粘剤、有機系潤滑剤、有機系高分子粒子、酸化防止剤、紫外線吸収剤、発泡剤、染料等が含有されてもよい。
【００８８】
本発明の粘着剤層付き透明導電性フィルムの製造方法は、前記構成のものが得られる方法であれば特に制限はない。通常は、前記粘着剤層３は、第一の透明プラスチックフィルム基材１の一方の面に透明導電性薄膜２（アンダーコート層５を含む場合あり）を形成して透明導電性フィルムを製造した後、当該透明導電性フィルムの他方の面に形成される。粘着剤層３は前述の通りフィルム基材１に直接形成してもよく、離型フィルム４に粘着剤層３を設けておき、これを前記フィルム基材１に貼り合わせてもよい。後者の方法では、粘着剤層３の形成を、フィルム基材１をロール状にして連続的に行なうことができるので、生産性の面で一層有利である。
【００８９】
前記粘着剤層付き透明導電性フィルムは、粘着剤層３に、さらに、第二の透明プラスチックフィルム基材１´を貼り合せて、図３に示すように、透明導電性積層体とすることができる。
【００９０】
また、第二の透明プラスチックフィルム基材１´の貼り合わせは、第二の透明プラスチックフィルム基材１´の方に粘着剤層３を設けておき、これにフィルム基材１を貼り合わせるようにしてもよいし、逆にフィルム基材１の方に上記の粘着剤層３を設けておき、これに第二の透明プラスチックフィルム基材１´を貼り合わせてもよい。後者の方法では、粘着剤層３の形成を、フィルム基材１をロール状にして連続的に行うことができ、生産性の面でより有利である。
【００９１】
図３に示すように、第二の透明プラスチックフィルム基材１´は、単層構造にすることができるほか、２枚以上の第二の透明プラスチックフィルム基材１´を透明な粘着剤層により貼り合わせた複合構造として、積層体全体の機械的強度などをより向上させることができうる。なお、図３では、図１に記載の粘着剤層付き透明導電性フィルムに第二の透明プラスチックフィルム基材１´が貼り合わされているが、図２に記載の粘着剤層付き透明導電性フィルムについても同様に第二の透明プラスチックフィルム基材１´を貼り合せた透明導電性積層体とすることができる。
【００９２】
前記第二の透明プラスチックフィルム基材１´として単層構造を採用する場合について説明する。単層構造の第二の透明プラスチックフィルム基材１´を貼り合わせたのちでも透明導電性積層体が、可撓性であることが要求される場合は、第二の透明プラスチックフィルム基材１´の厚さは、通常、６〜３００μｍ程度のプラスチックフィルムが用いられる。可撓性が特に要求されない場合は、透明基体の厚さは、通常、０．０５〜１０ｍｍ程度のガラス板やフィルム状ないし板状のプラスチックが用いられる。プラスチックの材質としては、前記フィルム基材１と同様のものが挙げられる。前記第二の透明プラスチックフィルム基材１´として複数構造を採用する場合にも、前記同様の厚さとするのが好ましい。
【００９３】
前記透明導電性積層体において第二の透明プラスチックフィルム基材の片面または両面にハードコート層を設けることができる。図４では、第二の透明プラスチックフィルム基材１´の片面（粘着剤層３に貼り合せない面）にハードコート層７が設けられている。前記ハードコート層７は、第二の透明プラスチックフィルム基材にハードコート処理を施すことにより得られる。ハードコート処理は、例えばアクリル・ウレタン系樹脂やシロキサン系樹脂などの硬質樹脂を塗布して硬化処理する方法などにより行うことができる。ハードコート処理に際しては、前記アクリル・ウレタン系樹脂やシロキサン系樹脂などの硬質樹脂にシリコーン樹脂等を配合して表面を粗面化して、タッチパネル等として実用した際に鏡作用による写り込みを防止しうるノングレア面を同時に形成することもできる。
【００９４】
ハードコート層７の厚さは、これが薄いと硬度不足となり、一方厚すぎるとクラックが発生する場合がある。また、カールの防止特性等も考慮すれば、好ましいハードコート層７の厚さは０．１〜３０μｍ程度である。
【００９５】
なお、必要により、上記した第二の透明プラスチックフィルム基材の外表面（粘着剤層３に貼り合せない面）には、前記ハードコート層７の他に、視認性の向上を目的とした防眩処理層や反射防止層を設けるようにしてもよい。
【００９６】
本発明の粘着剤層付き透明導電性フィルムまたは透明導電性積層体は、タッチパネルの形成においてタッチパネル用電極板として好ましく用いることができる。タッチパネルとしては、光学方式、超音波方式、静電容量方式、抵抗膜方式などの各種方式に適用できるが、特に静電容量方式のタッチパネルへの適用が好適である。
【００９７】
静電容量方式のタッチパネルは、通常、所定のパターン形状を有する透明導電性薄膜を備えた透明導電性フィルムがディスプレイ表示部の全面に形成されている。図１乃至４では、透明導電性薄膜２はパターン化されていないが、適宜にパターン化されたものが用いられ、当該パターン化された透明導電性フィルムは、適宜に積層して用いられる。
【実施例】
【００９８】
以下、本発明に関し実施例を用いて詳細に説明するが、本発明はその要旨を超えない限り、以下の実施例に限定されるものではない。また、各例中、部、％はいずれも重量基準である。
【００９９】
＜平均粒子径＞
各例の水分散液に係る水分散型アクリル系粘着剤（エマルション）中の（メタ）アクリル系ポリマーの平均粒子径は、ベックマンコールター社製ＬＳ１３ ３２０により測定した。
【０１００】
実施例１
（水分散液の調製）
容器に、原料としてブチルアクリレート１０００部、アクリル酸５０部、モノ［ポリ（プロピレンオキシド）メタクリレート］リン酸エステル（プロピレンオキシドの平均重合度５．０）２３部、および３−メタクリロイルオキシプロピル−トリエトキシシラン（信越化学工業（株）製，ＫＢＭ−５０３）０．３４部を加えて混合し、モノマー混合物を得た。次いで、上記割合で調製したモノマー混合物６００部に対して、反応性乳化剤としてアクアロンＨＳ−１０（第一工業製薬（株）製）１３部、イオン交換水３６０部を加え、ホモジナイザー（特殊機化工業（株）製）を用い、３分間、７０００ｒｐｍで攪拌し、モノマーエマルションを調製した。
【０１０１】
次に、冷却管、窒素導入管、温度計、滴下ロートおよび攪拌羽根を備えた反応容器に、上記で調製したモノマーエマルションのうちの２００部およびイオン交換水３５０部を仕込み、次いで、反応容器を十分窒素置換した後、過硫酸アンモニウム０．１部を添加して、６５℃で２時間重合した。次いで、残りのモノマーエマルションを、反応容器に３時間かけて滴下し、その後、３時間重合した。さらにその後、窒素置換しながら、７５℃で５時間重合し、固形分濃度４２％の水分散液（エマルション）を得た。水分散液（エマルション）中の（メタ）アクリル系ポリマーの平均粒子径は０．０８μｍであった。
【０１０２】
（水分散型アクリル系粘着剤の調製）
次いで、上記水分散液（エマルション）１００重量部に、濃度１０％のアンモニア水３部を添加し、さらに蒸留水を加えて、固形分３８％に調整して、水分散型アクリル系粘着剤を調製した。
【０１０３】
（透明導電性フィルム用粘着剤層の形成）
上記水分散型アクリル系粘着剤を、乾燥後の厚みが２３μｍとなるように、離型フィルム（三菱化学ポリエステル（株）製，ダイアホイルＭＲＦ−３８，ポリエチレンテレフタレート基材）上にアプリケーターにより塗布した後、熱風循環式オーブンにより１３０℃で１０分間乾燥して、粘着剤層を形成した。
【０１０４】
（オリゴマー防止層の形成）
フィルム基材として、厚さ２５μｍのポリエチレンテレフタレートフィルム（以下、ＰＥＴフィルムという）の一方の面に、ポリビニルアルコール樹脂の水溶液を，厚さ３０ｎｍになるように、塗布、乾燥して、オリゴマー防止層を形成した。
【０１０５】
（アンダーコート層の形成）
上記オリゴマー防止層を形成したＰＥＴフィルムの他方の面に、メラミン樹脂：アルキド樹脂：有機シラン縮合物の重量比２：２：１の熱硬化型樹脂により、厚さが１８０ｎｍの第一層目のアンダーコート層を形成した。次いで、第１層目のアンダーコート層上に、ＳiＯ２を、電子ビーム加熱法により１．３３×１０-2〜２．６７×１０-2Ｐａの真空度で真空蒸着して、厚さ４０ｎｍの第二層目のアンダーコート層（ＳｉＯ２膜）を形成した。
【０１０６】
（透明導電性薄膜の形成）
次に、第二層目のアンダーコート層上に、アルゴンガス８０％と酸素ガス２０％とからなる５．３３×１０-2Ｐａの雰囲気中で、酸化インジウム９０重量％、酸化スズ１０重量％を用いた反応性スパッタリング法により、厚さ２０ｎｍのＩＴＯ膜を形成して、透明導電性フィルムを得た。得られたＩＴＯ膜は、アモルファスであった。
【０１０７】
（粘着剤層付き透明導電性フィルムの作成）
上記離型フィルム上に設けた粘着剤層に、上記透明導電性フィルム（ＩＴＯ膜を形成していない側の面）を貼り合せて、粘着剤層付き透明導電性フィルムを作成した。
【０１０８】
実施例２
実施例１の（水分散型アクリル系粘着剤の調製）において濃度１０％のアンモニア水の添加量を３部から１０部に変えたこと、実施例１の（粘着剤層の形成）において乾燥条件を１３０℃で１０分間から９０℃で１０分間に変えたこと以外は、実施例１と同様にして、粘着剤層付き透明導電性フィルムを作成した。
【０１０９】
実施例３
実施例１の（水分散型アクリル系粘着剤の調製）において濃度１０％のアンモニア水の添加量を３部から０．５部に変えたこと以外は、実施例１と同様にして、粘着剤層付き透明導電性フィルムを作成した。
【０１１０】
実施例４
実施例１の（粘着剤層の形成）において粘着剤層の厚みを２３μｍから６０μｍに変えたこと、実施例１の（オリゴマー防止層の形成）においてＰＥＴフィルムの厚みを２５μｍから５０μｍに変えたこと以外は、実施例１と同様にして、粘着剤層付き透明導電性フィルムを作成した。
【０１１１】
実施例５
実施例１の（粘着剤層の形成）において粘着剤層の厚みを２３μｍから８０μｍに変えたこと、実施例１の（オリゴマー防止層の形成）においてＰＥＴフィルムの厚みを２５μｍから５０μｍに変えたこと以外は、実施例１と同様にして、粘着剤層付き透明導電性フィルムを作成した。
【０１１２】
実施例６
実施例１の（粘着剤層の形成）において粘着剤層の厚みを２３μｍから１０μｍに変えたこと以外は、実施例１と同様にして、粘着剤層付き透明導電性フィルムを作成した。
【０１１３】
実施例７
実施例１の（水分散液の調製）においてアクリル酸の使用量を５０部から１０部に変えたこと以外は、実施例１と同様にして、粘着剤層付き透明導電性フィルムを作成した。
【０１１４】
実施例８
実施例１の（水分散液の調製）においてアクリル酸の使用量を５０部から７８部に変えたこと以外は、実施例１と同様にして、粘着剤層付き透明導電性フィルムを作成した。
【０１１５】
実施例９
実施例１の（水分散型アクリル系粘着剤の調製）において濃度１０％のアンモニア水３部の代わりにジエチレントリアミン０．３部を用いたこと以外は、実施例１と同様にして、粘着剤層付き透明導電性フィルムを作成した。
【０１１６】
実施例１０
実施例１の（水分散液の調製）においてモノ［ポリ（プロピレンオキシド）メタクリレート］リン酸エステル（プロピレンオキシドの平均重合度５．０）の使用量を２３部から７部に変えたこと以外は、実施例１と同様にして、粘着剤層付き透明導電性フィルムを作成した。
【０１１７】
実施例１１
実施例１の（水分散液の調製）においてモノ［ポリ（プロピレンオキシド）メタクリレート］リン酸エステル（プロピレンオキシドの平均重合度５．０）の使用量を２３部から５０部に変えたこと以外は、実施例１と同様にして、粘着剤層付き透明導電性フィルムを作成した。
【０１１８】
実施例１２
実施例１の（水分散型アクリル系粘着剤の調製）において濃度１０％のアンモニア水３部を添加する代わりに、濃度１０％の水酸化ナトリウム水溶液１０部を添加したこと、実施例１の（粘着剤層の形成）において乾燥後の厚みが８０μｍになるように変えたこと以外は、実施例１と同様にして、粘着剤層付き透明導電性フィルムを作成した。
【０１１９】
比較例１
実施例１の（水分散型アクリル系粘着剤の調製）において濃度１０％のアンモニア水の添加量を３部から０．２部に変えたこと、実施例１の（粘着剤層の形成）において乾燥条件を１３０℃で１０分間から１５０℃で２０分間に変えたこと以外は、実施例１と同様にして、粘着剤層付き透明導電性フィルムを作成した。
【０１２０】
比較例２
実施例１の（粘着剤層の形成）において粘着剤層の厚みを２３μｍから８μｍに変えたこと以外は、実施例１と同様にして、粘着剤層付き透明導電性フィルムを作成した。
【０１２１】
比較例３
実施例１の（粘着剤層の形成）において粘着剤層の厚みを２３μｍから１１０μｍに変えたこと以外は、実施例１と同様にして、粘着剤層付き透明導電性フィルムを作成した。
【０１２２】
比較例４
実施例１の（水分散液の調製）においてアクリル酸の使用量を５０部から５部に変えたこと以外は、実施例１と同様にして、粘着剤層付き透明導電性フィルムを作成した。
【０１２３】
比較例５
実施例１の（水分散液の調製）においてアクリル酸の使用量を５０部から１００部に変えたこと以外は、実施例１と同様にして、粘着剤層付き透明導電性フィルムを作成した。
【０１２４】
比較例６
実施例１の（水分散型アクリル系粘着剤の調製）において濃度１０％のアンモニア水３部を添加する代わりに、濃度１０％の水酸化ナトリウム水溶液２０部を添加したこと、実施例１の（粘着剤層の形成）において乾燥後の厚みが１００μｍになるように変えたこと以外は、実施例１と同様にして、粘着剤層付き透明導電性フィルムを作成した。塗工液の粘度上昇が著しく、良好な塗工外観を得ることができなかった。
【０１２５】
比較例７
（アクリル系ポリマー溶液の調製）
容器に、ブチルアクリレート１００部、アクリル酸５部および２−ヒドロキシエチルアクリレート０．１部、重合開始剤として２，２’−アゾビスイソブチロニトリル０．２部、重合溶媒として酢酸エチル３００部を仕込み、十分に窒素置換した後、窒素気流下で撹拌しながら容器内の約６０℃付近に保って６時間重合反応を行い、固形分濃度２４％のアクリル系ポリマー溶液を調製した。上記アクリル系ポリマーの重量平均分子量は２００万であった。
【０１２６】
（溶剤型アクリル系粘着剤の調製）
上記アクリル系ポリマー溶液の固形分１００部に、芳香族系イソシアネート系架橋剤（コロネートＬ，日本ポリウレタン工業社製）３．２部、シランカップリング剤（信越化学工業（株）製,ＫＢＭ４０３）０．０１部および酢酸エチルを加えて、均一に混合撹拌して、アクリル系粘着剤溶液（固形分１１％）を調製した。
【０１２７】
（粘着剤層の形成）
上記アクリル系粘着剤溶液を、離型処理を施したポリエチレンテレフタレートフィルム（厚さ：３８μｍ）のセパレーター上に塗布し、１５５℃で１分間加熱して、乾燥後の厚さが２３μｍの粘着剤層を形成した。
【０１２８】
（粘着剤層付き透明導電性フィルムの作成）
上記粘着剤層を用いたこと以外は、実施例１と同様にして、オリゴマー防止層の形成、アンダーコート層の形成、透明導電性薄膜の形成、粘着剤層付き透明導電性フィルムの作成を行なった。
【０１２９】
実施例および比較例で得られた粘着剤層付き透明導電性フィルムについて、下記評価を行った。結果を表１に示す。なお、表１には、実施例および比較例で用いたアクリル系ポリマーにおけるカルボキシル基含有モノマー（アクリル酸）、リン酸基含有モノマーの含有量、水溶性塩基性成分の配合量、粘着剤層の厚み、乾燥条件、フィルム基材の厚みについても示す。
【０１３０】
＜水溶性塩基性成分量の測定＞
粘着剤層付き透明導電性フィルムを、９ｃｍ×９ｃｍに切断し、離型フィルムを剥がした後に、純水中で、１２０℃で１時間の煮沸抽出を行った。この抽出液から、イオンクロマトグラム（ＤＩＯＮＥＸ社製，ＤＸ‐５００）により水溶性塩基性成分量（アンモニウムイオンなど）を定量した。５検体について測定し、その値から平均値を導き、それを１ｃｍ2あたりに換算した値を水溶性塩基性成分量とした。
【０１３１】
＜塗工外観＞
粘着剤層付き透明導電性フィルムの粘着剤層について、目視により、下記の基準で外観を評価した。
○：不具合（スジ、ムラ、気泡）なし。
×：不具合（スジ、ムラ、気泡）あり。
【０１３２】
＜腐食試験＞
粘着剤層付き透明導電性フィルムを２枚用意し、１枚を１５ｍｍ×１５ｍｍ（以下シート１という）に切断し、もう１枚を８ｍｍ×８ｍｍ（以下シート２という）に切断した。シート１のＩＴＯ膜上に、シート２の粘着剤層面を積層したサンプルを調製した。このサンプルにおいて、シート１のＩＴＯ膜の抵抗値（これを投入前抵抗値という）をホール試験機により測定した。また、このサンプルを、６０℃、９５％ＲＨの雰囲気に５００時間放置した。前記放置後のサンプルについて上記同様にして、シート１のＩＴＯ膜の抵抗値（これを投入後抵抗値という）を測定した。前記結果から、前記雰囲気下にサンプルを投入前後の抵抗値の上昇率を算出した。
抵抗値の上昇率（％）＝（投入後抵抗値／投入前抵抗値）×１００
前記抵抗値の上昇率は低いほど好ましい。前記抵抗値の上昇率が１３０％以下であれば、腐食試験を満足すると判断でき、この場合を「○」、１３０％を超える場合を「×」と判定した。
【０１３３】
＜耐久性＞
粘着剤層付き透明導電性フィルムを３枚用意し、１４０℃で９０分間加熱した。１枚の粘着剤層付き透明導電性フィルムを、その粘着剤層側をガラス基板上に積層し、次いで、他の２枚の粘着剤層付き透明導電性フィルムを、その粘着剤層側が、積層されている粘着剤層付き透明導電性フィルムのＩＴＯ膜上に順次に貼り合せて、サンプルを作成した。このサンプルを、６０℃、９５％ＲＨの雰囲気下と８０℃の雰囲気下に、それぞれ５００時間放置した。前記放置後に、サンプルにおける、１枚目（または２枚目）の粘着剤層付き透明導電性フィルムと２枚目（または３枚目）の粘着剤層付き透明導電性フィルムの間、ガラスと粘着剤層の間の発泡、剥がれを目視にて下記の基準で評価した。
○：発泡、剥がれなし。
×：発泡、剥がれが確認できる。
【０１３４】
【表１】
0005612388.tif 000003
【０１３５】
表１中、カルボキシル基含有モノマー、リン酸基含有モノマーの含有量は、ブチルアクリレート１００部に対する含有量である。水溶性塩基性成分は、水分散液（エマルション）１００重量部に対する配合量を表す。
【符号の説明】
【０１３６】
１    第一の透明プラスチックフィルム基材
１´  第二の透明プラスチックフィルム基材
２  透明導電性薄膜層
３  粘着剤層
４  離型フィルム
５  アンダーコート層
６  オリゴマー防止層
７  ハードコート層
【図１】
0005612388.tif 000004
【図２】
0005612388.tif 000005
【図３】
0005612388.tif 000006
【図４】
0005612388.tif 000007